예 를 들 어 , 특허 문헌 1 은 , B 를 다량 으로 첨가 함 으로써 지연 파괴 특성 을 개선 한 특허 이 다 . 요약 으로 는 , 질량 ％ 로 , C : 0 . 11 ∼ 0 . 20 ％, Si : 0 . 001 ∼ 0 . 35 ％, Mn : 2 . 0 ∼ 3 . 0 ％, P : 0 . 1 ％ 이하 , S : 0 . 01 ％ 이하 , sol . Al : 0 . 001 ∼ 1 . 5 ％, Ti : 0 . 001 ∼ 0 . 30 ％, N : 0 . 02 ％ 이하 , B : 0 . 0021 ∼ 0 . 0080 ％ 이하 를 갖 고 , 경우 에 따라 적당량 의 Nb , V , Cr , Mo , Cu , Ni , Ca , REM 및 Bi 의 1 종 또는 2 종 이상 을 추가 로 함유 하 고 , 또한 성분 조성 이 식 ( 15 × sol . Al ＋ 100 × Ti 수학 1 . 5 ) 를 만족 하 고 , 잔류 오스테나이트 를 7 체적 ％ 이하 로 함 으로써 , 인장 강도 로 1180 ㎫ 이상 의 강도 이 고 , 지연 파괴 특성 이 양호 한 용융 아연 도금 강판 및 합금화 용융 아연 도금 강판 을 제공 한다고 되 어 있 다 .